(57)【要約】【課題】  蓋を開けるだけで二酸化塩素が発生する含水ゲルを含む置き型の二酸化塩素発生具であって、蓋を開けたときの塩素臭が少なく、且つ少なくとも蓋を開けるまでは含水ゲルがゲルの形態を保持している二酸化塩素発生具を提供する。【解決手段】  亜塩素酸塩を含有する含水ゲルが蓋付きの容器内に収納された二酸化塩素発生具であって、前記含水ゲルは吸水性樹脂でゲル化されてなり、含水ゲルが有機または無機アンモニウム塩などの塩素吸収剤や必要により無機増粘剤を含み、含水ゲルが容器内を満たしていることを特徴とする二酸化塩素発生具であって、容器の蓋を開けたときに塩素臭がなく、二酸化塩素が徐々に発生してその殺菌消臭効果を発揮する。【選択図】  図１
2018080062.tif 000002
【特許請求の範囲】
【請求項１】
亜塩素酸塩を含有する含水ゲルが蓋付きの容器内に収納された二酸化塩素発生具であって、
前記含水ゲルは吸水性樹脂でゲル化されてなり、含水ゲルが塩素吸収剤を含み、含水ゲルが容器内を満たしていることを特徴とする二酸化塩素発生具。
【請求項２】
前記含水ゲルが吸水性樹脂の濃度が異なる上下の二層からなり、上層が塩素吸収剤を含むことを特徴とする請求項１記載の二酸化塩素発生具。 
【請求項３】
前記塩素吸収剤が有機または無機アンモニウム塩であることを特徴とする請求項１または２記載の二酸化塩素発生具。 
【請求項４】
前記含水ゲルがさらに無機増粘剤を含むことを特徴とする請求項１〜３のいずれか１項記載の二酸化塩素発生具。 
【請求項５】
前記容器中において亜塩素酸塩を含有する含水ゲルを形成した後、該含水ゲルの上に塩素吸着剤を含有する水を注いで含水ゲルを形成することを特徴とする請求項１〜４のいずれか１項記載の二酸化塩素発生具の製造方法。
【発明の詳細な説明】
【技術分野】
【０００１】
本発明は、二酸化塩素発生具およびその製造方法に関する。より詳細には、亜塩素酸塩を含有する含水ゲルの入った容器からなる二酸化塩素発生具およびその製造方法に関する。
【背景技術】
【０００２】
近年、二酸化塩素は塩素に代わる殺菌消毒剤として注目されており、スプレー型、首掛け型、置き型など種々の二酸化塩素発生具が使用されている。特に置き型としては亜塩素酸塩を含有する吸水性樹脂の含水ゲルが利用されている。しかし、この含水ゲルは長期間在庫すると二酸化塩素により吸水性樹脂が分解して流動化するため商品として体をなさないという問題がある。そこで使用直前に液体と粉を混ぜて含水ゲルとして使用する二液型の製品となっている（たとえば、特許文献１、２）。
【先行技術文献】
【特許文献】
【０００３】
【特許文献１】特開２０１２−１１０２８号公報
【特許文献２】特開２０１１−２０１７２１号公報
【発明の概要】
【発明が解決しようとする課題】
【０００４】
しかしながら、消費者が使用前に自分で混合して用いるのは煩雑である、均一なゲルができにくいなどの点で使用しにくいという問題がある。容器の蓋を開けただけで使用できる置き型の二酸化塩素発生具が望まれている。
本発明の目的は、蓋を開けるだけで二酸化塩素が発生する含水ゲルを含む置き型の二酸化塩素発生具であって、蓋を開けたときの塩素臭が少なく、且つ少なくとも蓋を開けるまでは含水ゲルがゲルの形態を保持している二酸化塩素発生具を提供することである。
【課題を解決するための手段】
【０００５】
発明者は、鋭意検討した結果、容器の蓋を最初に開けるまで極力二酸化塩素の発生を抑えることにより上記目的を達成できることを見出し、本発明に至った。
すなわち、本発明は、亜塩素酸塩を含有する含水ゲルが蓋付きの容器内に収納された二酸化塩素発生具であって、前記含水ゲルは吸水性樹脂でゲル化されてなり、含水ゲルが塩素吸収剤を含み、含水ゲルが容器内を満たしていることを特徴とする二酸化塩素発生具である。
【０００６】
さらに本発明は、前記含水ゲルが吸水性樹脂の濃度が異なる上下の二層からなり、上層が塩素吸収剤を含むことを特徴とする。
さらに本発明は、前記塩素吸収剤が有機または無機アンモニウム塩であることを特徴とする。
さらに本発明は、前記含水ゲルがさらに無機増粘剤を含むことを特徴とする。
また本発明は、前記容器中において亜塩素酸塩を含有する含水ゲルを形成した後、該含水ゲルの上に塩素吸収剤を含有する水を注いで含水ゲルを形成することを特徴とする二酸化塩素発生具の製造方法である。
【発明の効果】
【０００７】
本発明の二酸化塩素発生具は、少なくとも容器の蓋を開けるまでは容器の中の含水ゲルがゲルの形態を保持している。また、蓋を開けたときに塩素臭がなく、二酸化塩素が徐々に発生してその殺菌消臭効果を発揮する。
【図面の簡単な説明】
【０００８】
【図１】本発明における一実施態様の二酸化塩素発生具の模式図である。（ａ）は斜視図である。（ｂ）は（ａ）におけるＸ−Ｙ軸を含む垂直な面で切断したときの断面図である。
【発明を実施するための形態】
【０００９】
以下、本発明の実施の形態につき、詳細に説明する。なお、本発明は、以下の実施の形態に限定されるものではない。本発明と同一および均等の範囲内において、以下の実施の形態に対して種々の変更を加えることが可能である。
【００１０】
本発明の二酸化塩素発生具は、蓋付き容器に亜塩素酸塩を含む含水ゲルが収納される。亜塩素酸塩を含む含水ゲルは、亜塩素酸塩を含有する水を吸水性樹脂によりゲル化して得られる。
亜塩素酸塩を含有する水としては、たとえば亜塩素酸塩を溶解した水溶液、安定化二酸化塩素水溶液などが挙げられるがこれらに限定されない。
亜塩素酸塩としては、たとえば、亜塩素酸ナトリウム、亜塩素酸カリウム、亜塩素酸リチウムなどの亜塩素酸アルカリ金属塩、または亜塩素酸カルシウム、亜塩素酸マグネシウム、亜塩素酸バリウムなどの亜塩素酸アルカリ土類金属塩などが挙げられる。これらの中で、亜塩素酸ナトリウムが入手しやすく使用上も問題がなく好ましい。    
【００１１】
亜塩素酸塩を含有する水の中の亜塩素酸塩の濃度は、脱臭、殺菌、防カビ、防腐になどに有効な濃度の二酸化塩素を発生すれば特に限定はないが、安全性を考慮すれば、０．０５質量％以上２５質量％以下が好ましい。
【００１２】
亜塩素酸塩を含有する水をゲル化する吸水性樹脂としては、天然系でも合成系でも特に限定はないが、安価で、安全性、耐久性、吸水倍率・保水性などの吸水特性に優れ、かつ、腐敗の心配の無いものが好ましい。
このようなものとして特に合成系の吸水性樹脂が挙げられ、吸水・保水するものであれば特に限定されるものではないが、たとえば、ポリアクリル酸部分中和物架橋体、デンプン−アクリル酸グラフト重合体の中和物、デンプン−アクリロニトリルグラフト重合体の加水分解物、酢酸ビニル−アクリル酸エステル共重合体のケン化物、イソブチレン−無水マレイン酸共重合架橋体、アクリロニトリル共重合体若しくはアクリルアミド共重合体の加水分解物またはこれらの架橋体、アクリル酸塩−アクリルアミド共重合架橋体、ポリビニルアルコール架橋体、変性ポリエチレンオキサイド架橋体、アクリルアミド−２−メチルプロパンスルホン酸塩共重合架橋体、（メタ）アクリロイルアルカンスルホン酸塩共重合架橋体、架橋カルボキシメチルセルロース塩、カチオン性モノマーの架橋重合体などが挙げられる。これらのうち、ポリアクリル酸部分中和物架橋体、およびデンプン−アクリル酸グラフト重合体の中和物が、吸水特性、安全性や経済性などが特に良好であるため好ましい。
【００１３】
上記の吸水性樹脂は、単独で用いてもよく、また、二種類以上を適宜混合して用いてもよい。吸水性樹脂は粒子状が好ましく、不定形破砕状、球状、鱗片状、繊維状、棒状、塊状、粉末状など、形状には限定はない。二酸化塩素発生の点から粉末状であることがより好ましい。
【００１４】
粒子の平均粒子径について特に限定はないが、好ましくは３０〜８５０μｍであり、より好ましくは６０〜４００μｍである。
吸水倍率は２０〜１，０００ｇ／ｇが好ましく、８０〜６００ｇ／ｇがより好ましい。吸水倍率が２０ｇ／ｇ以上であるとゲル特性が良好であり、１，０００ｇ／ｇ以下であるとゲルの形態を保持しやすい。吸水倍率は通常の吸水性樹脂の測定法に順ずる。
【００１５】
吸水性樹脂の量は亜塩素酸塩を含有する水に対して、質量で１％以上１０％以下である。１％以上であればゲル化が可能であり、１０％以下であれば生成したゲルがパサつかず取り扱いやすい。好ましくは２％以上５％以下である。
【００１６】
亜塩素酸塩を含有する含水ゲルに含まれる塩素吸収剤としては、炭酸カルシウム、石灰石、生石灰、消石灰、ゼオライト、活性炭、無機アンモニウム塩などの無機系塩素吸収剤、有機アンモニウム塩などの有機系塩素吸収剤が挙げられる。好ましいのは水溶性である有機アンモニウム塩または無機アンモニウム塩である。水溶性であれば含水ゲルに溶解した塩素を吸収しやすい。
【００１７】
有機または無機アンモニウム塩としては特に限定はないが、クエン酸アンモニウム塩、クエン酸水素アンモニウム塩、マレイン酸アンモニウム塩、マレイン酸水素アンモニウム塩などの有機アンモニウム塩；炭酸アンモニウム塩、炭酸水素アンモニウム塩、リン酸アンモニウム塩、リン酸水素アンモニウム塩、硫酸水素アンモニウム塩、亜硫酸水素アンモニウム塩などの無機アンモニウム塩が挙げられる。好ましいのは無機アンモニウム塩であり、より好ましいのは無機水素アンモニウム塩である。
【００１８】
含水ゲルに含まれる塩素吸収剤の量は、容器の蓋を開けたとき塩素臭がしない程度の量であれば限定はなく、塩素吸収剤の種類によって異なるが。含水ゲルの質量に対して０．１質量％以上５質量％以下であるのが好ましい。０．５質量％以上３質量％以下がより好ましい。０．１質量％以上であれば蓋を開けたときの塩素臭を抑制する効果が現れ、且つ蓋を開けるまでゲルの安定性も良好である。５質量％以下であれば二酸化塩素の抗菌・消臭効果が良好である。
【００１９】
亜塩素酸塩を含有する水を吸水性樹脂でゲル化する方法は特に限定はないが、室温で亜塩素酸塩を含有する水に吸水性樹脂を投入して攪拌すれば容易に得られる。また、亜塩素酸塩を含有する水をゲル化する前に塩素吸収剤を混合するのが好ましい。
【００２０】
亜塩素酸塩を含有する含水ゲルを収納する蓋付きの容器は、プラスチック製、ガラス製、金属製などが使用できるが、腐食などの観点からプラスチック製のガラス製が好ましい。容器の大きさも特に限定はないが、消費者で使用しやすいように、１０ｍＬ以上２ＫＬ以下が好ましい。
【００２１】
容器の蓋は上部に設けられるのが好ましい。本発明において「含水ゲルが容器を満たしている」とは、蓋とゲル表面との間に隙間がないことを意味するが、現実には蓋をするときはどうしてもいくらかの隙間が出てくる。本発明においては蓋とゲル表面との隙間が７ｍＬ以下であるのが、塩素臭が気にならなくなるので好ましい。したがって、本発明においては「含水ゲルが容器内を満たしている」とは、７ｍＬ以下をいうものとする。
【００２２】
容器内の含水ゲルは、含水ゲルを作成してから容器に入れてもよいが、効率面から容器中で含水ゲルを製造するのがよい。また、塩素は蓋を開けると揮散するが、容器の蓋とゲルの間の隙間の空間にある塩素が揮散しやすく、その次は上部の含水ゲルに溶解している塩素が揮散すると考えられる。含水ゲルの中央や底の部分に溶解していたとしてもすぐ揮散するとは考えにくい。したがって、容器中の蓋の下の上部の含水ゲルを制御するのが経済的であり好ましい。すなわち、含水ゲル全体に塩素吸収剤を配合してもよいが、容器を含水ゲルで満たすとともに、蓋の下の含水ゲルの部分、含水ゲルの上層部のみに塩素吸収剤を配合しても本発明の効果を奏することができる。
【００２３】
上層部のみ塩素吸収剤を配合する場合、容器中において亜塩素酸塩を含有する含水ゲルを形成した後、含水ゲルの上に塩素吸収剤を含有する水を注いで含水ゲルを形成するのが好ましい。含水ゲルを別々に形成して二層に重ねてもよいが、亜塩素酸塩を含有する含水ゲルを作製してから、塩素吸収剤を含有する水を上から注げば、亜塩素酸塩を含有する含水ゲル中の吸水性樹脂がさらに膨潤して上の塩素吸収剤を含有する水を吸収して膨潤しゲル化する。この場合、最初の含水ゲルの表面近辺にある吸水性樹脂がまだ水を吸収する余力を有していることが必要である。容器内の吸水性樹脂の吸水能力は吸水性樹脂の量と吸水倍率に比例するので、そのことを考慮して最初の含水ゲルを作成するのが好ましい。また、ゲルが生成するとき水の体積よりも増えるので、そのことを考慮して塩素吸収剤を含有する水を投入するのが好ましい。
含水ゲルの上層部とその下の下層部の比率は、体積で１／９〜５／５であるのが好ましい。
【００２４】
すなわち、含水ゲルが吸水性樹脂の濃度が異なる上下の二層からなり、上層が塩素吸収剤を含む。上層が吸水性樹脂の濃度が小さい。また、この場合には上下の二層の境界面は明確でなく、上層のゲル中の吸水性樹脂の濃度は下層よりも小さくなる。また上層の塩素吸収剤は下層にも移行するがその濃度は上層部よりも小さい。
【００２５】
含水ゲルはさらに無機増粘剤を含むのが好ましい。無機増粘剤を併用すると無機増粘剤は二酸化塩素により分解されずに水を増粘するので、ゲルの流動化を遅くするのに有効であり、蓋を開けた後のゲルの形態を良好に保持することができる。
無機増粘剤は、一般に使用される無機増粘剤を使用することができ、二酸化ケイ素、ケイ酸ナトリウム、ケイ灰石、ケイ酸マグネシウム、ケイ酸三カルシウム、ケイ酸アルミニウム、塩化マグネシウム、およびベントナイト、セピオライト、モンモリロナイト、ケイソウ土、タルク、アルミナゲル、アルミナ・シリカゲル、ケイ酸カルシウム、貝がら・サンゴなどの焼成骨材、焼成粘土などが挙げられる。これらの内で好ましいのはベントナイト、セピオライト、モンモリロナイトである。
【００２６】
無機増粘剤の形状、粒子径などは上記の吸水性樹脂と同様の範囲が使用できる。無機増粘剤の使用量は含水ゲルの質量に対して、３質量％以上、３０質量％以下である。無機増粘剤が３質量％以上であればゲルの形態を長期間保持でき、３０質量％以下であれば二酸化塩素を長時間放出できる。好ましくは５質量％以上２０質量％以下である。
【００２７】
含水ゲルには亜塩素酸塩と共に、また別々に通常二酸化塩素発生具に使用される以下の化合物を配合してもよい。
吸水性樹脂で水を吸収させると中の水のＰＨが下がるが、さらに酸（酸性物質）を併用して、二酸化塩素の発生を助長することができる。このような酸としては、たとえば、リン酸などの無機酸、クエン酸、リンゴ酸、コハク酸、酒石酸などの有機酸、さらし粉、イソシアヌル酸類などが挙げられる。
【００２８】
水素塩（アンモニウム塩を除く）を併用して、二酸化塩素の発生をさらに助長することもできる。水素塩とは、多価の酸のＨ+を陽イオンで置換した塩のうち、なおＨ+を残しているものをいい、たとえば、硫酸水素ナトリウム、硫酸水素カリウム、リン酸二水素ナトリウム、リン酸水素二ナトリウム、リン酸二水素カリウム、リン酸水素二カリウム、炭酸水素ナトリウム、炭酸水素カリウムなどが挙げられる。
【００２９】
また、蓋をする際にゲルを入れすぎると蓋にゲルが付着し使用するときにゲルが体に付着するという問題が発生する。予防策として、ゲル表面に通気性シートを置くことができる。この通気性シートは二酸化塩素を通過させゲルを通過させなければ限定はなく、たとえば、紙や布シート、プラスチックの多孔質シートなどが挙げられる。また、この通気性シートとして活性炭付着シートなどを用いてさらに塩素を吸着してもよく、半透膜フィルムやシートの厚さを調整することによって二酸化塩素、塩素の通過量を調整してもよい。
【００３０】
半透膜フィルムは、上記のように気体の揮散を抑制することができる。同時に二酸化塩素の系内からの放出を抑え、全体的に放出速度をより均一化することができる。半透膜フィルムは特に限定はなく、目的とする二酸化塩素のより均一な放出速度が得られるように半透膜フィルムを選定すればよい。
このような半透膜フィルムとしては、たとえば、ポリビニルアルコール系フィルム（ビニロンフィルム）、セロフアン、低延伸性ナイロンフィルム、エチレン酢酸ビニル共重合体フィルム、エチレン−ビニルアルコール系共重合体フィルム、多孔性フィルム（微細孔を持つフィルム）などが挙げられるが、これらに限定されない。
【００３１】
図１は、本発明の一実施形態に係る二酸化塩素発生具１の模式図である。（ａ）は斜視図である。（ｂ）は（ａ）におけるＸ−Ｙ軸を含む垂直な面で切断したときの断面図である。（ａ）、（ｂ）は容器２の蓋３で密閉した状態である。容器２は含水ゲル３でほぼ満たされている。含水ゲル４は上下の二層４ａ、４ｂで構成されている。蓋２のすぐ下で含水ゲル４の上部に通気性シート５が置かれている。このような構成の容器２は含水ゲル４で満たされているので、蓋２を開けるまではゲルの状態を保持できることになる。
【００３２】
上記のように製造した二酸化塩素発生具は、蓋を開けたときに塩素臭がなく、二酸化塩素が徐々に発生してその効果である殺菌消臭性を発揮する。また、少なくとも容器の蓋を開けるまでは容器の中の含水ゲルがゲルの形態を保持する。
【００３３】
上記のような効果を奏する理由は明確ではないが、以下のように推定できる。  
亜塩素酸塩は酸によって二酸化塩素を発生するが、その反応は平衡関係にある。二酸化塩素は１１℃で気体となり、容器内の空間に溜まり気液平衡関係を維持する。気体は液体のない空間に集まりやすく、空間が少ないほど二酸化塩素の量も少ない。したがって、二酸化塩素の発生量も抑制される。また二酸化塩素の発生と共に塩素が発生するが、発生する塩素の量も同様に容器の空間が少ないほど少なくなる。また、塩素は二酸化塩素と共に水に若干溶解するが塩素はゲル中に溶解している塩素吸収剤に吸収され保持される。そうすれば最初に蓋を開けたときに塩素臭はさらに抑制される。容器の蓋を開けた後徐々に二酸化塩素と塩素が発生するが塩素臭が気にならない範囲で二酸化塩素を発生させても殺菌消臭効果が発揮されることは確認されている。その範囲で二酸化塩素の発生量を制御すれば現実的に使用可能である。
【００３４】
また、吸水性樹脂のゲルは有機系のゲルであるので二酸化塩素によって徐々に分解され徐々に流動化してくる。しかし、上記のように含水ゲルは塩素吸収剤と共にゲルのない空間を少なくしておくと、塩素の発生と共に二酸化塩素の発生を抑制できる。二酸化塩素の量が少ないと吸水性樹脂の分解が遅くなり長期間ゲルが流動化しにくくなり、少なくとも容器の蓋を開けるまではゲルの形態を保持することができる。
【００３５】
以下実施例にて説明するがこれに限定されない。
（実施例１）
図１に記載したような形状の、径５．８ｃｍ、深さ５，５ｃｍのポリプロピレン製容器に亜塩素酸ナトリウム１．２５ｇを溶解した水に「サンウエットＳＴ−５００Ｄ」（三洋化成工業社製、ポリアクリル酸型吸水性樹脂）３．５ｇ、        「パンゲルＡＤ」（楠本化成社製、無機増粘剤、セピオライト）７ｇを入れ、混合した。数分後にゲル化した。容器内の約６０％を満たした。さらに１．０％炭酸水素アンモニウム塩水溶液をその上から入れてしばらく放置して上の水もゲル化させた。ゲルは蓋の上部すれすれまで上がってきた。完全にゲル化してから、含水ゲルの表面に形状に合わせて不織布シート（ポリエステル／アクリル混紡）を置き、その上から蓋を閉めて密閉にして、本発明の二酸化塩素発生具Ａを作製した。容器内を含水ゲルで満たす状態であるが、蓋と含水ゲル表面との間の空間は６ｍＬであった。
【００３６】
（実施例２）
実施例１において、亜塩素酸ナトリウム１．２５ｇ、「サンウエットＳＴ−５００Ｄ」３．５ｇ、「パンゲルＡＤ」７ｇ、１．０％炭酸水素アンモニウム塩水溶液に替えて、亜塩素酸ナトリウム２．５ｇ、「サンウエットＳＴ−５００Ｄ」４．０ｇ、「パンゲルＡＤ」９ｇ、２．０％炭酸水素アンモニウム塩水溶液を用いる以外は、実施例１と同様にして、本発明の二酸化塩素発生具Ｂを作製した。蓋と含水ゲル表面との間の空間は５ｍＬであった。
【００３７】
（実施例３）
実施例１において、「パンゲルＡＤ」７ｇ、１．０％炭酸水素アンモニウム塩水溶液に替えて、「パンゲルＡＤ」９ｇ、１．０％リン酸水素アンモニウム塩水溶液を用いる以外は、実施例１と同様にして、本発明の二酸化塩素発生具Ｃを作製した。蓋と含水ゲル表面との間の空間は７ｍＬであった。
【００３８】
（実施例４）
実施例２において、２．０％炭酸水素アンモニウム塩水溶液に替えて、１．０％炭酸アンモニウム水溶液を用いる以外は、実施例２と同様にして、本発明の二酸化塩素発生具Ｄを作製した。蓋と含水ゲル表面との間の空間は２ｍＬであった。
【００３９】
（比較例１）
実施例１に用いた容器内に１層のゲルを作製した。亜塩素酸ナトリウム２．５ｇを溶解した水に「サンウエットＳＴ−５００Ｄ」４．０ｇ、「パンゲルＡＤ」９ｇを入れ、混合した。数分後にゲル化した。容器内の約６０％を満たした比較の二酸化塩素発生具Ｅを作製した。蓋と含水ゲル表面との間の空間は３０ｍＬであった。
【００４０】
（比較例２）
実施例１に用いた容器内に１層のゲルを作製した。亜塩素酸ナトリウム１．２５ｇを溶解した水に「サンウエットＳＴ−５００Ｄ」３．５ｇ、「パンゲルＡＤ」７ｇを入れ、混合して、容器内の約６０％を満たしてゲル化させた。その上から蒸留水を入れてゲル化させて比較の二酸化塩素発生具Ｆを作製した。蓋と含水ゲル表面との間の空間は７ｍＬであった。
【００４１】
（比較例３）
実施例１に用いた容器内に１層のゲルを作製した。亜塩素酸ナトリウム１．２５ｇを溶解した水に「サンウエットＳＴ−５００Ｄ」３．５ｇ、「パンゲルＡＤ」７ｇを入れ、混合して、容器内の約９５％を満たしてゲル化させて比較の二酸化塩素発生具Ｇを作製した。蓋と含水ゲル表面との間の空間は６ｍＬであった
【００４２】
（比較例４）
比較例１において、炭酸水素アンモニウム塩を１．３ｇ添加する以外は同様にして比較の二酸化塩素発生具Ｈを作製した。蓋と含水ゲル表面との間の空間は３０ｍＬであった。
【００４３】
本発明の二酸化塩素発生具、および比較の二酸化塩素発生具について、容器の蓋を開けたときの塩素臭および塩素発生量、ゲルの安定性、タバコ消臭性を以下の試験法で評価した。その結果を表１に示した。
【００４４】
（試験方法）
１．容器の蓋を開封したときの塩素臭および塩素発生量
容器を密封して２５℃で２８日間放置した後、蓋を開けて４Ｌポリ容器に入れてポリ容器の蓋をした。１０分静置後、容器内の塩素臭を鼻で嗅いで塩素臭の程度を５人で判定した。発生塩素量は北川式検知管で測定した。
塩素臭：小    塩素臭がないか、あるが気にならない程度
中    塩素臭がややある、塩素臭が気になる程度
大    塩素臭が大
【００４５】
２．ゲルの安定性
容器の蓋をして３７℃の恒温器に３０日間放置した後、蓋を開けて容器を傾けてゲルの流動性を観察した。
○：ゲルの形態を保持
△：やや流動化している
×：完全に流動化
【００４６】
３．タバコ消臭性
室内で容器の蓋を開けて７日間置いた。この容器をタバコの煙を１５秒間封入した１５Ｌポリ容器に入れ、密閉してタバコ臭がなくなるまでの時間を測定した。
【００４７】
【表１】
2018080062.tif 000003
【００４８】
表１から、実施例１〜４は塩素臭がほとんどなく、二酸化塩素の効果であるタバコの消臭性も良好である。３０℃、３０日間でゲルの安定性も良好である。容器内のゲルのない空間を少なくして上層部に塩素吸収剤を入れれば、本発明の効果を奏することが確認できた。
【符号の説明】
【００４９】
１  二酸化塩素発生具
２  容器
３  蓋
４、４ａ、４ｂ  含水ゲル
５  通気性シート
【図１】
2018080062.tif 000004